КИРПИЧНАЯ ГЛАЗУРЬ
GLAZE FOR BRICKS

Изобретение относится к промышленности строительных материалов и касается составов глазурей для нанесения на керамический кирпич.
Известна кирпичная глазурь, содержащая вес.ч.: глина 100; мел 10; свинцовый глет 57; пиролюзит 8 [1]. Такая глазурь не является экологически безопасной, поскольку содержит токсичный компонент - свинцовый глет.
Задача изобретения состоит в получении экологически безопасной кирпичной глазури.
Технический результат достигается тем, что кирпичная глазурь, включающая глину, мел, пиролюзит, дополнительно содержит галит и буру при следующем соотношении компонентов, вес.ч.: глина 50-60; мел 10-12; пиролюзит 10-12; галит 6-8; бура 10-12.
Глазурь получают следующим образом.
Подготавливают и дозируют компоненты, например, согласно любому выбранному из таблицы составу.
Компоненты
Содержание, вес.ч. в составах
1
2
3
Глина
50
55
60
Мел
12
11
10
Пиролюзит
12
11
10
Галит
6
7
8
Бура
12
11
10
Берут, например, 55 кг глины (используемой в производстве кирпича, подлежащего глазурованию), 11 кг мела, 11 кг пиролюзита, 7 кг галита, 11 кг буры. Компоненты подвергают помолу до полного прохождения через сетку 008. Подготавливают глазурную суспензию с влажностью 45-47%. Суспензию наносят в виде тонкого слоя на поверхность отформованного, высушенного до влажности 2-5% кирпича, сушат и направляют на обжиг, который проводят при температуре 900-930°С.
Глазурь образует экологически безопасное стекловидное покрытие, прочно удерживающееся на поверхности керамического кирпича.
Источник информации
1. Гехт Г. Керамика. / Пер. с нем. - Л.-М.: Главная редакция химической литературы. 1938. - С.177.